(57)【特許請求の範囲】
【請求項１】
導電性多孔質基材の片面に、導電性多孔質基材に接する第１の微多孔層と、第２の微多孔層とが順に配置された、燃料電池に用いられるガス拡散電極であって、
導電性多孔質基材は、厚みが１５０μｍ以下、空隙率が８０％以上、細孔径が１０μｍ以上１００μｍ以下、滑落角が４０°以下であり、
第１の微多孔層は、厚みが１０μｍ以上、空隙率が７０％以上、細孔径が０．１μｍ以上１０μｍ未満であり、
第２の微多孔層は、厚みが０．１μｍ以上７μｍ以下、空隙率が４０％以上７０％未満、細孔径が０．１μｍ未満であり、
さらに、微多孔層の合計の厚みは４０μｍ以下である、ガス拡散電極。
【請求項２】
第２の微多孔層は、厚みが０．８μｍ以上７μｍ以下である、請求項１に記載のガス拡散電極。
【請求項３】
垂直方向のガス拡散性が３０％以上である、請求項１または２に記載のガス拡散電極。
【請求項４】
第２の微多孔層は、その表面粗さが６μｍ以下である、請求項１〜３のいずれかに記載のガス拡散電極。
【請求項５】
導電性多孔質基材の片面に、導電性多孔質基材に接する第１の微多孔層と、第２の微多孔層とが順に配置された、燃料電池に用いられるガス拡散電極を製造する方法であって、
導電性多孔質基材の片面に、粘度が５０００ｍＰａ・ｓ以上２０Ｐａ・ｓ以下の第１の微多孔層塗液を塗布し、その第１の微多孔層塗液を実質的に乾燥させずに、粘度が１０Ｐａ・ｓ以下であり、第１の微多孔層塗液よりさらに低い第２の微多孔層塗液を塗布した後、
第１の微多孔層塗液および第２の微多孔層塗液を一括して乾燥してガス拡散電極を得る、
ガス拡散電極の製造方法。
【請求項６】
第１の微多孔層塗液の塗布を、ダイコーターまたはコンマコーターで行なう、請求項５に記載のガス拡散電極の製造方法。
【請求項７】
第１の微多孔層塗液および第２の微多孔層塗液を一括して乾燥して後、焼結を行なって、ガス拡散電極を得る、請求項５または６に記載のガス拡散電極の製造方法。
【請求項８】
第１の微多孔層塗液を塗布するための導電性多孔質基材は、長尺の導電性多孔質基材をロール状に巻いた巻回体から巻き出す巻き出し工程から供給されるとともに、得られたガス拡散電極を巻き取る巻き取り工程を含み、巻き出し工程から巻き取り工程までを連続的に行なう、請求項５〜７のいずれかに記載のガス拡散電極の製造方法。
【発明の詳細な説明】
【技術分野】
【０００１】
燃料電池は、水素と酸素を反応させて水が生成する際に生起するエネルギーを電気的に取り出す機構であり、エネルギー効率が高く、排出物が水しかないことから、クリーンエネルギーとして期待されている。本発明は、燃料電池に用いられるガス拡散電極、その製造方法および製造装置に関し、特に、燃料電池の中でも燃料電池車などの電源として使用される高分子電解質型燃料電池に用いるガス拡散電極、その製造方法および製造装置に関する。
【背景技術】
【０００２】
高分子電解質型燃料電池に使用される電極は、高分子電解質型燃料電池において２つのセパレータで挟まれてその間に配置されるもので、高分子電解質膜の両面において、高分子電解質膜の表面に形成される触媒層と、この触媒層の外側に形成されるガス拡散層とからなる構造を有する。電極でのガス拡散層を形成するための個別の部材として、ガス拡散電極が流通している。そして、このガス拡散電極に求められる性能としては、例えばガス拡散性、触媒層で発生した電気を集電するための導電性、および触媒層表面に発生した水分を効率よく除去する排水性などがあげられる。このようなガス拡散電極を得るため、一般的に、ガス拡散能および導電性を兼ね備えた導電性多孔質基材が用いられる。
【０００３】
導電性多孔質基材としては、具体的には、炭素繊維からなるカーボンフェルト、カーボンペーパーおよびカーボンクロスなどが用いられ、中でも機械的強度などの点からカーボンペーパーが最も好ましいとされる。
【０００４】
また、燃料電池は水素と酸素が反応し水が生成する際に生じるエネルギーを電気的に取り出すシステムであるため、電気的な負荷が大きくなると、即ち電池外部へ取り出す電流を大きくすると多量の水（水蒸気）が発生し、この水蒸気が低温では凝縮して水滴になり、ガス拡散電極の細孔を塞いでしまうと、ガス（酸素あるいは水素）の触媒層への供給量が低下し、最終的に全ての細孔が塞がれてしまうと、発電が停止することになる（この現象をフラッディングという）。
【０００５】
このフラッディングを可能な限り発生させないように、逆に言うとフラッディングを起こす電流値を出来る限り大きくするために、ガス拡散電極には排水性が求められる。この排水性を高める手段として、通常、導電性多孔質基材に撥水処理を施したガス拡散電極基材を用いて撥水性を高めている。
【０００６】
また、上記のような撥水処理された導電性多孔質基材をそのままガス拡散電極として用いると、その繊維の目が粗いため、水蒸気が凝縮すると大きな水滴が発生し、フラッディングを起こしやすい。このため、撥水処理を施した導電性多孔質基材の上に、カーボンブラックなどの導電性微粒子を分散した塗液を塗布し乾燥焼結することにより、微多孔層と呼ばれる層（マイクロポーラスレイヤーともいう）を設ける場合がある。この微多孔層にも撥水性を付与するため、撥水材としてフッ素系樹脂を含有させることが知られている（特許文献１、２、３）。微多孔層の役割としては、上記の他、触媒層が目の粗いガス拡散電極基材に貫入することを防ぐ（特許文献４）、また、導電性多孔質基材の粗さを電解質膜に転写させないための化粧直し効果がある。
【０００７】
撥水材は極力撥水性が高いほうが好ましいため、フッ素系樹脂が好適に用いられる。そのなかでも特に高い撥水性が得られるＰＴＦＥ，ＦＥＰなどが好ましく用いられる。これらのフッ素系樹脂は、通常水系の分散媒に界面活性剤で分散させたディスパージョンの状態で市販されている。環境負荷低減の意味でも、水系塗布が好ましい。
【０００８】
一方、燃料電池車用の燃料電池などでは、高温での運転条件での発電性能も求められる。高温では、電解質膜が乾燥（この現象をドライアップと言う）しやすく、このため電解質膜のイオン導電性が低下し、発電性能が低下する。
【０００９】
このドライアップを防ぐための技術として、特許文献５には、上記微多孔層の表面に、より空隙率の低く、また厚みが小さい第２の微多孔層をさらに積層し、この第２の微多孔層によって水の透過性を抑制する技術を開示している。
【先行技術文献】
【特許文献】
【００１０】
【特許文献１】特許第３３８２２１３号公報
【特許文献２】特開２００２−３５２８０７号公報
【特許文献３】特開２０００−１２３８４２号公報
【特許文献４】特許第３７７３３２５号公報
【特許文献５】特開２００８−２７７０９３号公報
【発明の概要】
【発明が解決しようとする課題】
【００１１】
しかし、上記の特許文献１〜４で開示される技術では、耐フラッディング性と耐ドライアップ性の両立を図ることは困難であり、また特許文献５では、空隙率の低い第２の微多孔層の水蒸気透過抑制効果を十分発揮させるための条件が十分検討されているとは言えず、また、工業的な量産を効率よく行なうための手法も検討されていなかった。したがって、特許文献５に開示される技術のままでは、燃料電池車に搭載するような大出力を要求される用途において、意図したとおりに広い温度領域において、高性能を得ることは困難であった。
【００１２】
本発明は、このような従来技術の欠点を克服し、耐ドライアップ性と耐フラッディング性を両立し、ガス拡散電極としての発電性能の良好なガス拡散電極を提供するとともに、斯かるガス拡散電極を生産性高く低コストで量産可能な製造方法および製造装置を提供することにある。
【課題を解決するための手段】
【００１３】
上記の課題を解決するため、本発明のガス拡散電極は、次のような手段を採用するものである。すなわち、導電性多孔質基材の片面に、導電性多孔質基材に接する第１の微多孔層と、第２の微多孔層とが順に配置された、燃料電池に用いられるガス拡散電極であって、導電性多孔質基材は、厚みが１５０μｍ以下、空隙率が８０％以上、細孔径が１０μｍ以上１００μｍ以下、滑落角が４０°以下であり、
第１の微多孔層は、空隙率が７０％以上、細孔径が０．１μｍ以上１０μｍ未満であり、
第２の微多孔層は、厚みが０．１μｍ以上７μｍ以下、空隙率が４０％以上７０％未満、細孔径が０．１μｍ未満であり、さらに、微多孔層の合計の厚みは４０μｍ以下である、ガス拡散電極である。
【００１４】
また、上記の課題を解決するため、本発明のガス拡散電極の製造方法は、次のような手段を採用するものである。すなわち、導電性多孔質基材の片面に、導電性多孔質基材に接する第１の微多孔層と、第２の微多孔層とが順に配置された、燃料電池に用いられるガス拡散電極を製造する方法であって、導電性多孔質基材の片面に、粘度が５０００ｍＰａ・ｓ以上２０Ｐａ・ｓ以下の第１の微多孔層塗液を塗布し、その第１の微多孔層塗液を実質的に乾燥させずに、粘度が第１の微多孔層塗液よりさらに低く、１０Ｐａ・ｓ以下である第２の微多孔層塗液を塗布した後、第１の微多孔層塗液および第２の微多孔層塗液を一括して乾燥してガス拡散電極を得る、ガス拡散電極の製造方法である。
【００１５】
さらに、上記の課題を解決するため、本発明のガス拡散電極の製造装置は、次のような手段を採用するものである。すなわち、導電性多孔質基材の片面に、導電性多孔質基材に接する第１の微多孔層と、第２の微多孔層とが順に配置された、燃料電池に用いられるガス拡散電極を連続的に製造する装置であって、ロール状に巻いた長尺の導電性多孔質基材を巻き出すための巻き出し機、巻き出し機により巻き出された導電性多孔質基材に第１の微多孔層塗液を塗布するための第１の塗工機、第１の微多孔層塗液が塗布され、実質的に乾燥されていない導電性多孔質基材に第２の微多孔層塗液を塗布するための、第１の塗工機が配置された基材面側と同じ面側に配置された第２の塗工機、第１の微多孔層塗液および第２の微多孔層塗液が塗布された導電性多孔質基材を乾燥するための乾燥機、および、得られたガス拡散電極を巻き取る巻き取り機から構成される、ガス拡散電極の製造装置である。
【発明の効果】
【００１６】
本発明のガス拡散電極を用いることにより、ガス拡散性が高く、排水性も良好で、耐フラッディング性と耐ドライアップ性の両立が図れるため、広い温度領域において発電性能の高い燃料電池を提供することができる。
【００１７】
また、本発明の製造方法および製造装置を用いることにより、上記のガス拡散電極を、生産性高く、ロスが少なく低コストで生産することができる。
【図面の簡単な説明】
【００１８】
【図１】本発明のガス拡散電極の構成を示す概略図。
【図２】本発明におけるガス拡散電極の製造装置の好ましい態様例を示す概略配置図。
【図３】本発明におけるガス拡散電極の製造装置のもう一つの好ましい態様例を示す概略配置図。
【図４】実施例、比較例において用いた撥水処理装置の概略配置図。
【発明を実施するための形態】
【００１９】
本発明のガス拡散電極は、導電性多孔質基材の片面に、導電性多孔質基材に接する第１の微多孔層と、第２の微多孔層とが順に配置されている。
【００２０】
まず、導電性多孔質基材について説明する。電極基材として、導電性多孔質基材を用いるが、通常、導電性多孔質基材にはフッ素樹脂を付与して電極基材となす。
【００２１】
固体高分子型燃料電池において、ガス拡散電極は、セパレータから供給されるガスを触媒へと拡散するための高いガス拡散性、電気化学反応に伴って生成する水をセパレータへ排出するための高い排水性、発生した電流を取り出すため、高い導電性が必要である。このため、ガス拡散電極には、導電性を有し、平均細孔径が通常１０μｍ以上１００μｍ以下の多孔体からなる基材である導電性多孔質基材を電極基材として用いる。細孔径については、水銀ポロシメーターによる細孔径分布測定により求めることができる。導電性多孔質基材の細孔径は、導電性多孔質基材を直接用いて測定してもよいし、ガス拡散電極を用いて測定してもよい。ガス拡散電極を用い、ガス拡散電極の面直断面の走査型電子顕微鏡（ＳＥＭ）観察により各層構造を確認し、ＳＥＭ像の細孔部分の径を概略求めておき、水銀ポロシメーターによって得られる各層の細孔径ピークと対応付けながら各層の細孔径を決めれば、導電性多孔質基材の細孔径、第１の微多孔層の細孔径、第２の微多孔層の細孔径を効率良く求めることができる。
【００２２】
導電性多孔質基材としては、具体的には、例えば、炭素繊維織物、炭素繊維抄紙体、炭素繊維不織布、カーボンフェルト、カーボンペーパー、カーボンクロスなどの炭素繊維を含む多孔質基材、発砲焼結金属、金属メッシュ、エキスパンドメタルなどの金属多孔質基材を用いることが好ましい。中でも、耐腐食性が優れることから、炭素繊維を含むカーボンフェルト、カーボンペーパー、カーボンクロスなどの多孔質基材を用いることが好ましく、さらには、電解質膜の厚み方向の寸法変化を吸収する特性、すなわち「ばね性」に優れることから、炭素繊維抄紙体を炭化物で結着してなる基材、すなわちカーボンペーパーを用いることが好適である。
【００２３】
本発明においては、ガス拡散電極のガス拡散性を高めて燃料電池の発電性能を極力高めるため、導電性多孔質基材の空隙率は８０％以上、好ましくは８５％以上とする。空隙率の上限としては多孔質基材がその構造を保ちうる限界として９５％程度である。
【００２４】
基材の空隙率については、イオンミリング装置（日立ハイテクノロジーズ社製  ＩＭ４０００型およびその同等品が使用可能）により厚み方向の面直断面を切り出し、走査型電子顕微鏡（ＳＥＭ）により観察する。断面に接した空隙部と非空隙部を２値化し、全体の面積に対する空隙部の面積の面積率を空隙率（％）とすることにより定義できる。導電性多孔質基材の空隙率は、導電性多孔質基材を直接用いて測定してもよいし、ガス拡散電極を用いて測定してもよい。ガス拡散電極を用い、その面直断面において、導電性多孔質基材、第１の微多孔層、第２の微多孔層のそれぞれの領域について空隙率を測定すれば、導電性多孔質基材の空隙率、第１の微多孔層の空隙率、第２の微多孔層の空隙率を効率良く求めることができる。
【００２５】
また、導電性多孔質基材の厚みを薄くすることでもガス拡散性を高めることができるので、厚みは１５０μｍ以下とする。好ましくは１２０μｍ以下であるが、余り薄くすると機械的強度が弱くなり、製造工程でのハンドリングが難しくなるので、通常７０μｍが下限である。
【００２６】
このような基材を用いてガス拡散電極を効率よく製造するためには、このような基材を長尺に巻いた状態のものを巻き出して、巻き取るまでの間に連続的に加工することが好ましい。  
【００２７】
本発明において、電極基材は、通常、導電性多孔質基材にフッ素樹脂を付与して撥水処理が施されて形成されている。フッ素樹脂は撥水材として作用する。フッ素樹脂としては、ＰＴＦＥ（ポリテトラフルオロエチレン）（たとえば“テフロン”（登録商標））、ＦＥＰ（四フッ化エチレン六フッ化プロピレン共重合体）、ＰＦＡ（ペルフルオロアルコキシフッ化樹脂）、ＥＴＦＡ（エチレン四フッ化エチレン共重合体）、ＰＶＤＦ（ポリフッ化ビニリデン）、ＰＶＦ（ポリフッ化ビニル）等が挙げられるが、強い撥水性を発現するＰＴＦＥ、あるいはＦＥＰが好ましい。
【００２８】
撥水材の量は特に限定されないが、導電性多孔質基材に対して０．１質量％以上２０質量％以下程度が適切である。０．１質量％より少ないと撥水性が十分に発揮されず、２０質量％を越えるとガスの拡散経路あるいは排水経路となる細孔を塞いでしまう、あるいは電気抵抗が上がる可能性があり好ましくない。
【００２９】
本発明においては、たとえば撥水処理によって、導電性多孔質基材の滑落角を７０°以下にする必要がある。この滑落角は、撥水性の指標であり、これが７０°を越えるようだと、燃料電池を低温において高出力で発電させるような運転条件において（燃料電池車を起動するような場合に相当）、電池内部で発生する凝縮水を十分排水できず、高出力が得られない可能性がある。滑落角は好ましくは５０°以下、より好ましくは４０°以下である。滑落角は、協和界面科学株式会社製  自動接触角計ＤＭ５０１あるいはその同等品の滑落角測定モードを用い、水平なステージのうえに置いた機材上に所定量（例えば１０μリットル）の水滴を滴下し、ステージを水平の状態から段階的に傾斜を増していき、水滴が滑落する角度を測定することにより評価できる。
【００３０】
撥水処理の方法は一般的に知られている撥水材ディスパージョンに浸漬する処理技術のほか、ダイコート、スプレーコートなどの塗布技術も適用可能である。また、フッ素樹脂のスパッタリングなどのドライプロセスによる加工も適用できる。しかし、滑落角を７０°以下に収めるには、導電性多孔質基材内部に均一に撥水材を撒布する必要があり、このためにはダイコートによる撥水材ディスパージョンの塗布、スプレーによる撥水材ディスパージョンの塗布あるいはスパッタリングによる撥水材のコーティングが望ましい。なお、撥水処理の後、必要に応じて乾燥工程、さらには焼結工程を加えても良い。
【００３１】
次いで、微多孔層について説明する。本発明では、導電性多孔質基材の片面に、微多孔層を配置するが、その際、導電性多孔質基材に接する第１の微多孔層と、第２の微多孔層の順で積層して配置する。まず、微多孔層について共通的な事項について説明する。
【００３２】
微多孔層は、カーボンブラック、カーボンナノチューブ、カーボンナノファイバー、炭素繊維のチョップドファイバー、グラフェン、黒鉛などの導電性微粒子を含んでなる。カーボンブラックとしては、不純物が少なく触媒の活性を低下させにくいという点でアセチレンブラックが好適に用いられる。また、微多孔層には、導電性、ガス拡散性、水の排水性、あるいは保湿性、熱伝導性といった特性、さらには燃料電池内部のアノード側での耐強酸性、カソード側での耐酸化性が求められるため、微多孔層には、導電性微粒子に加えて、フッ素樹脂をはじめとする撥水性樹脂を含んでいるのが良い。微多孔層に用いられるフッ素樹脂としては、電極基材で用いられるフッ素樹脂と同様、ＰＴＦＥ、ＦＥＰ、ＰＦＡ、ＥＴＦＡ等が上げられる。撥水性が特に高いという点でＰＴＦＥ、あるいはＦＥＰが好ましい。
【００３３】
ガス拡散電極に微多孔層を設けるためには、電極基材に、微多孔層を形成するための塗液、すなわち微多孔層塗液で塗工することが一般的である。微多孔層塗液は通常、前記した導電性微粒子と水やアルコールなどの分散媒を含んでなり、導電性微粒子を分散するための分散剤として、界面活性剤などが配合されることが多い。また、微多孔層に撥水性樹脂を含ませる場合には、微多孔層塗液には予め撥水性樹脂を配合しておくことが好ましい。
【００３４】
微多孔層塗液における導電性微粒子の濃度は生産性の点から、好ましくは５質量％以上、より好ましくは１０質量％以上である。粘度、導電性粒子の分散安定性、塗液の塗布性などが適性であれば濃度に上限はないが、実際的には５０質量％を越えると塗液としての適性が損なわれる可能性がある。特に導電性微粒子としてアセチレンブラックを用いた場合には、本発明者らの検討では水系塗液の場合、２５質量％程度が上限であり、これを越える濃度になると、アセチレンブラック同士が再凝集し、いわゆるパーコレーションが発生し、急激な粘度増加で塗液の塗布性が損なわれる。
【００３５】
微多孔層の役割としては、（１）触媒の保護、（２）目の粗い導電性多孔質基材の表面が電解質膜に転写しないようにする化粧直し効果、（３）カソードで発生する水蒸気を凝縮防止の効果などである。上記のうち、化粧直し効果を発現するためにはある程度の厚みが必要となる。
【００３６】
本発明では、微多孔層として、少なくとも第１の微多孔層と第２の微多孔層とを有しているが、微多孔層の全体の厚みについては、現状の導電性多孔質基材の粗さを考慮すれば、乾燥膜厚で１０μｍ以上６０μｍ未満であることが必要である。微多孔層の全体の厚みが、１０μｍ未満であると前記した化粧直し効果が不足し、６０μｍ以上になるとガス拡散電極自体のガス拡散性（透過性）が低下したり、電気抵抗が高くなる。ガス拡散性を高める、あるいは電気抵抗を下げるという観点からは、好ましくは５０μｍ以下、より好ましくは４０μｍ以下である。
【００３７】
なお、ここでいう微多孔層の全体の厚みとは、第１の微多孔層および第２の微多孔層が配された導電性多孔質基材の片面での微多孔層の全体の厚みをいい、導電性多孔質基材の両面に微多孔層が配されている場合でも、第１の微多孔層および第２の微多孔層が配された導電性多孔質基材の片面だけでの微多孔層を対象とする。
【００３８】
基材（ガス拡散電極または導電性多孔質基材）の厚みについては、マイクロメーターなどを用い、基材に０．１５ＭＰａの荷重を加えながら測定を行なうことで得ることができる。また、微多孔層の厚みについては、ガス拡散電極の厚みから導電性多孔質基材の厚みを差し引いて求めることができる。さらに、第２の微多孔層の厚みについては、図１に示すように、第１の微多孔層を塗布した導電性多孔質基材の上に第２の微多孔層を塗布する際に、第２の微多孔層が塗布されている部分と第２の微多孔層が塗布されていない部分との差を第２の微多孔層の厚みとすることができる。
【００３９】
なお、導電性多孔質基材、第１の微多孔層、第２の微多孔層を積層したガス拡散電極の状態で、各層の厚みを求める場合には、（株）日立ハイテクノロジーズ製ＩＭ４０００などのイオンミリング装置でガス拡散電極を厚み方向にカットし、その面直断面を走査型電子顕微鏡（ＳＥＭ）で観察したＳＥＭ像から算出する方法が採用できる。
【００４０】
微多孔層塗液は、前記したように導電性微粒子を分散媒（水系の場合には水）に通常、分散剤を用いて分散して調製する。導電性微粒子を分散させるためには導電性微粒子の含有量に対して０．１質量％ないし高々５質量％も分散剤を添加すれば良い。しかし、この分散を長時間安定させて塗液粘度の上昇を防ぎ、液が分離したりしないようにするために、分散剤の添加量を増量することが有効である。
【００４１】
また、前記したように微多孔層の全体の厚みを乾燥塗膜で１０μｍ以上にする場合、塗液の粘度を少なくとも１０００ｍＰａ・ｓ以上に保つことが好ましい。粘度がこれより低いと、塗液が電極基材表面上で流れてしまい、また導電性多孔質基材の細孔に塗液が流入して裏抜けを起こしてしまう。逆に、あまり高粘度になると塗布性が悪くなるため、上限は２５Ｐａ・ｓ程度である。好ましい粘度の範囲としては、３０００ｍＰａ・ｓ以上、２０Ｐａ・ｓ以下、より好ましくは５０００ｍＰａ・ｓ以上、１５Ｐａ・ｓ以下である。本発明において、第１の微多孔層を形成した後、次いで、第２の微多孔層塗液を塗布して第２の微多孔層を形成するが、その際、第２の微多孔層塗液の粘度は、さらに低く、１０Ｐａ・ｓ以下であることが望ましい。
【００４２】
上記のように塗液の粘度を高粘度に保つためには、増粘剤を添加することが有効である。
【００４３】
ここで用いる増粘剤は一般的に良く知られたもので良い。例えば、メチルセルロース系、ポリエチレングリコール系、ポリビニルアルコール系などが好適に用いられる。
【００４４】
これらの分散剤や増粘剤は同じ物質に二つの機能を持たせても良く、またそれぞれの機能に適した素材を選んでも良い。ただし、増粘剤と分散剤を別個に選定する場合には、導電性微粒子の分散系および撥水材であるフッ素樹脂の分散系を壊さないものを選ぶ必要がある。上記分散剤と増粘剤はここでは界面活性剤と総称する。本発明の範囲においては、界面活性剤の総量は導電性微粒子の添加質量の５０質量％以上が好ましく、より好ましくは１００質量％以上、さらに好ましくは２００質量％以上である。界面活性剤の添加量の上限としては、通常導電性微粒子の添加質量の５００質量％以下であり、これを越えるようだと後の焼結工程において多量の蒸気や分解ガスが発生し、安全性、生産性を低下させる可能性がある。
【００４５】
微多孔層塗液の電極基材への塗工は、市販されている各種の塗工装置を用いて行うことができる。塗工方式としては、スクリーン印刷、ロータリースクリーン印刷、スプレー噴霧、凹版印刷、グラビア印刷、ダイコーター塗工、バー塗工、ブレード塗工、コンマコーター塗工などが使用できるが、導電性多孔質基材の表面粗さによらず塗工量の定量化を図ることができるため、ダイコーター塗工が好ましい。また、燃料電池にガス拡散電極を組み込んだ場合に触媒層との密着を高めるため塗布面の平滑性を求める場合にはブレードコーター、コンマコーターが好適に用いられる。以上例示した塗工方法はあくまでも例示のためであり、必ずしもこれらに限定されるものではない。
【００４６】
微多孔層塗液を塗布した後、必要に応じ、塗液の分散媒（水系の場合は水）を乾燥除去する。乾燥の温度は水系の場合、室温（２０℃前後）から１５０℃以下が望ましく、さらに好ましくは６０℃以上１２０℃以下が好ましい。この分散媒（たとえば水）の乾燥は後の焼結工程において一括して行なっても良い。
【００４７】
微多孔層塗液を塗布した後、微多孔層塗液に用いた界面活性剤を除去する目的および撥水性樹脂を一度溶解して導電性微粒子を結着させる目的で、焼結を行なうことが一般的である。
【００４８】
焼結の温度は、添加されている界面活性剤の沸点あるいは分解温度にもよるが、２５０℃以上、４００℃以下で行なうことが好ましい。焼結の温度が２５０℃未満では界面活性剤の除去が十分に達成し得ないかあるいは完全に除去するために膨大な時間がかかり、４００℃を越えると撥水性樹脂の分解が起こる可能性がある。
【００４９】
焼結時間は生産性の点からできるかぎり短時間、好ましくは２０分以内、より好ましくは１０分以内、さらに好ましくは５分以内であるが、あまり短時間に焼結を行なうと界面活性剤の蒸気や分解性生物が急激に発生し、大気中で行なう場合には発火の危険性が生じる。
【００５０】
焼結の温度と時間は、前述の導電性多孔質基材の撥水性の指標である滑落角にも影響するので、撥水性樹脂の融点あるいは分解温度と界面活性剤の分解温度に鑑みて最適な温度、時間を選択する。なお、乾燥や焼結は、第１の微多孔層塗液の塗布後、第２の微多孔層塗液の塗布後の、それぞれに行ってもよいが、後述するように、第１の微多孔層塗液の塗布および第２の微多孔層塗液の塗布後に、一括して行うのが好ましい。
【００５１】
本発明においては、上記の導電性多孔質基材の上に設けられる微多孔層を、導電性多孔質基材の少なくとも片面に、少なくとも２層以上積層する。導電性多孔質基材に接する微多孔層を第１の微多孔層、導電性多孔質基材側から見て第１の微多孔層の外側に積層される微多孔層を第２の微多孔層と称する。
【００５２】
微多孔層に関して図１を用いてより詳細に説明する。
【００５３】
第１の微多孔層２０１は、電極基材に、第１の微多孔層を形成するための塗液である第１の微多孔層塗液を直接塗布して設けられる。第１の微多孔層は、ガス拡散性高く、また排水性高くするため、空隙率を高く、また細孔径を比較的大きくする必要がある。具体的には、空隙率は７０％以上が必要であり、好ましくは７５％以上である。空隙率は高ければ高いほど良いが、燃料電池に組み込んだときに微多孔層の構造を維持できる上限は９５％程度である。細孔径については、水銀ポロシメーターでの分布のピーク値により定義することができ、ガス拡散性を高いレベルにするため、０．１μｍ以上を必要とする。しかし導電性多孔質基材の細孔径より大きくなってしまうと、第１の微多孔層の内部で水蒸気が凝縮し、水滴が発生してガス拡散を阻害する可能性があるため、１０μｍ未満とする。
【００５４】
第１の微多孔層の厚みについては、導電性多孔質基材の粗さの化粧直し効果を発現させるために、微多孔層全体の厚みとして１０μｍ以上となるように設定すればよいが、好ましくは第１の微多孔層の厚みだけで９．９μｍ以上、より好ましくは１０μｍ以上とするのがよい。ただし、後述する空隙率の低い第２の微多孔層が上に積層されても、ガス拡散性を確保する必要性から、第１の微多孔層の厚みは５０μｍ未満である必要がある。
【００５５】
第２の微多孔層２０２は、導電性多孔質基材側から見て第１の微多孔層の外側に、第２の微多孔層を形成するための塗液である第２の微多孔層塗液を塗布することにより形成される。微多孔層が第１の微多孔層と第２の微多孔層の２層のみからなる場合には、第２の微多孔層塗液が第１の微多孔層の表面に塗布される。第２の微多孔層の役割は、燃料電池に組み込んだときに触媒層に接して、カソードにおいては触媒層で発生する水分（水蒸気）の透過を抑制し、アノードにおいてはカソード側からアノード側に逆拡散してくる水分の透過を抑制して、電位改質膜の乾燥（ドライアップ）を防ぐことである。このため、第２の微多孔層の空隙率は第１の微多孔層よりも小さく、７０％未満であることが必要であり、ガス拡散性を低下させないという観点から４０％以上であることが必要である。また、第２の微多孔層の細孔径も第１の微多孔層微多孔層より小さく、０．１μｍ未満、好ましくは０．０９μｍ以下、より好ましくは０．０８μｍ以下とする。第２の微多孔層の厚みについては、０．１μｍ以上、１０μｍ以下であることが必要である。第２の微多孔層の厚みが、０．１μｍ未満では、水蒸気の透過の抑制効果が得られず、また１０μｍを越えるようだとガス拡散性が低下してしまう。好ましくは、7μｍ以下、より好ましくは５μm以下である。
【００５６】
第１の微多孔層の空隙率の制御については、第１の微多孔層塗液に配合する導電性微粒子の分散度を低く調整する、導電性微粒子として、最長径と最短径の比率、即ちアスペクト比の高い非球形のものを用いる、乾燥や焼結工程で蒸発あるいは分解して消失してしまう物質を添加しておくなどして空隙率を高めることが可能である。ここでアスペクト比の値としては、３０〜５０００が好ましく、より好ましくは４０〜１０００である。またアスペクト比の高い導電性微粒子として、気相成長炭素繊維（(株)昭和電工製の“ＶＧＣＦ”（登録商標）や“ＶＧＣＦ−Ｓ”（登録商標）など）、カーボンナノチューブなどがあげられる。第２の微多孔層では、第２の微多孔層塗液に配合する導電性微粒子の分散度を高く調整して緻密な塗膜を形成させる、導電性微粒子の粒子径を小さいものを使うなどして、空隙率を低く緻密な塗膜を形成させる。導電性微粒子としてカーボンブラックを使用する場合、一次粒子径までは分散できないので、二次粒子径（ある程度粒子が凝集した状態の径）をどこまで細かく分散できるかによって塗膜の空隙率が低くなる。
【００５７】
上記したように、本発明の基本形は、導電性多孔質基材（厚み１５０μｍ以下、細孔径１０μｍ以上１００μｍ以下、空隙率８０％以上、滑落角７０°以下）の上に第１の微多孔層（厚み５０μｍ未満、細孔径０．１μｍ以上１０μｍ未満、空隙率７０％以上）および第２の微多孔層（厚み０．１μｍ以上１０μｍ以下、細孔径０．１μｍ未満、空隙率４０％以上７０％未満）をこの順に積層し、導電性多孔質基材の片面での微多孔層全体の厚み（微多孔層が第１の微多孔層と第２の微多孔層の２層のみからなる場合には、第１の微多孔層の厚みと第２の微多孔層の厚みの合計）を１０μｍ以上６０μｍ未満としたものである。このようなガス拡散電極とすることにより、この積層体全体の垂直方向のガス拡散性を３０％以上とできる。
【００５８】
第１の微多孔層あるいは第２の微多孔層は各層の空隙率に傾斜をつけたり、第１の微多孔層を一度に厚く塗れないような場合に、2層以上に分けて塗設することも可能である。微多孔層を３層以上の個別の微多孔層を積層して形成する場合は、上記第１の微多孔層と第２の微多孔層の間に該当する他の微多孔層を設け、それらの層は、細孔径、空隙率は第１の微多孔層または第２の微多孔層と同等ないしは、それらの中間の値を取るようにすることが好ましい。また、導電性多孔質基材の片面での微多孔層全体の厚みは、６０μｍ以上とならないことが必要である。このような場合にも、ガス拡散電極としての垂直方向のガス拡散性は３０％以上であることが好ましい。
【００５９】
ガス拡散電極のガス拡散性については、次のようにして定義される。西華産業製水蒸気ガス水蒸気透過拡散評価装置（ＭＶＤＰ−２００Ｃ）などの水蒸気ガス水蒸気透過拡散評価装置を用い、ガス拡散電極の一方の面側（１次側）に拡散性を測定したいガスを流し、他方の面側（２次側）に窒素ガスを流す。１次側と２次側の差圧を０Ｐａ近傍（０±３Ｐａ）に制御しておき（即ち圧力差によるガスの流れはほとんどなく、分子拡散によってのみガスの移動現象が起こる）、２次側のガス濃度計により、平衡に達したときのガス濃度を測定し、この値（％）をガス拡散性の指標とする。
【００６０】
本発明においては、電極基材の表面に第１の微多孔層塗液を塗布し、その上に第２の微多孔層塗液を、第２の微多孔層の厚みが１０μｍ以下となるように塗布する。このような薄膜を均一に塗布するためには、第１の微多孔層塗液を基材上に塗布した後、乾燥させずに連続して第２の微多孔層塗液を塗布するＷｅｔ  ｏｎ  Ｗｅｔの重層技術を適用することが有効である。導電性多孔質基材の表面は一般的に粗く、凹凸の差が１０μｍ近くにもなる場合がある。このように凹凸の大きい表面に第１の微多孔層塗液を塗布しても、乾燥後は完全にはその凹凸を解消しきれない。第２の微多孔層は１０μｍ以下という薄膜なため、塗液の粘度はある程度低くする必要がある。そのような低粘度の塗液で上記のような凹凸のある面の上に薄膜を形成しようとすると、凹凸の凹部には液が溜まりやすく（即ち厚膜になる）、凸部には液が乗らずに、極端な場合には第２の微多孔層の薄膜が形成できない。これを防ぐために、乾燥する前に、第１の微多孔層塗液と第２の微多孔層塗液を重ねてしまい、後から一括して乾燥させることにより、第１の微多孔層の表面に均一に第２の微多孔層の薄膜を形成することができる。
【００６１】
このように、多層塗布の際に各層の塗布後に乾燥せず、多層塗布完了後に一括して乾燥することは、乾燥機が一つで済み、塗布工程も短くなるので、設備コストや生産スペースの節約にもなる。また、工程が短くなることで、工程における、一般的に高価な導電性多孔質基材のロスを低減することも可能となる。
【００６２】
上記の多層塗布においては、第１の微多孔層塗液の塗布をダイコーターで行い、さらに第２の微多孔層塗液の塗布もダイコーターで行う方法、第１の微多孔層塗液の塗布を各種のロールコーターで行い、第２の微多孔層塗液の塗布をダイコーターで行なう方法、第１の微多孔層塗液の塗布をコンマコーターで行い、第２の微多孔層塗液の塗布をダイコーターで行なう方法、第１の微多孔層塗液の塗布をリップコーターで行い、第２の微多孔層塗液の塗布をダイコーターで行なう方法、スライドダイコーターを用いて、基材に塗布する前に第１の微多孔層塗液と第２の微多孔層塗液を重ねてしまう方法などが適用できる。特に、高粘度の塗液を均一に塗布するためには、第１の微多孔層塗液の塗布をダイコーターまたはコンマコーターで行なうことが好ましい。
【００６３】
上記ダイコーター、コンマコーターの塗工方法については、「コンバーティングのすべて」（(株)加工技術研究会編）など、既存の多数の文献に記載されている。ダイコーターとはあらかじめ計量された塗液を幅方向に均一に分配するためのダイを経由して基材上に塗布する形式である。また、コンマコーターとは、ナイフコーターと同じようにあらかじめ厚く盛っておいた塗液を一定の高さに設定したロールナイフで削ぎ落して基材の凹凸に関わらず塗布面を平滑にする塗布方式である。
【００６４】
本発明で重要なことは、まず第一に、第２の微多孔層のような表層を、０．１μｍ以上１０μｍ以下という薄膜に可能な限り均一に形成することであるが、触媒が両面に塗布された電解質膜とガス拡散電極の密着性（触媒層表面とガス拡散電極の微多孔層表面との接触面積）を出来る限り大きくすることが望ましい。そのためには、できるかぎり、ガス拡散電極の微多孔層表面を平滑にすることが望ましい。また、ガス拡散電極側に触媒インクを塗布する方法も一般的に知られている（ＧＤＥ法）が、この場合にも、触媒インクを均一に塗布するために、ガス拡散電極の微多孔層の表面は、できるかぎり平滑にしておくことが望ましい。このように、平滑性が求められる場合には、コンマコーターなどで第１の微多孔層塗液を塗布して、一旦基材の粗さをならした上で、ダイコーターで第２の微多孔層塗液を塗布すると、より高い平滑性が得られる。平滑性の指標としては、表面粗さＲａが用いられ、第２の微多孔層表面は、このＲａの値が６μｍ以下であることが望ましく、より好ましくは４μｍ以下である。Ｒａが６μｍより大きいと触媒層との密着性が悪く、また、触媒インクを微多孔層表面に塗布する場合などを考慮すると、表面粗さＲａの下限としては、０．１μｍ程度が限界と考えられる。
【００６５】
表面粗さの測定には各種の表面粗さ計が適用できるが、微多孔層表面は比較的脆弱であるので、非接触タイプの計測器を用いるのが好ましい。非接触タイプの測定器の例としてはキーエンス社のレーザー顕微鏡ＶＸ−１００などがある。
【００６６】
前記したように、本発明のガス拡散電極を製造する方法としては、導電性多孔質基材の片面に、第１の微多孔層塗液を塗布し、その第１の微多孔層塗液を実質的に乾燥させずに、第２の微多孔層塗液を塗布した後、第１の微多孔層塗液および第２の微多孔層塗液を一括して乾燥してガス拡散電極を得ることが有効である。すなわち、導電性多孔質基材に（ａ）第１の微多孔層塗液を塗布する工程、第１の微多孔層塗液を乾燥させる前に、（ｂ）第１の微多孔層塗液の上に第２の微多孔層塗液を塗り重ねる工程、（ｃ）第１の微多孔層塗液および第２の微多孔層塗液を塗布した基材を一括して乾燥する工程、を採用するのである。さらに、第１の微多孔層塗液および第２の微多孔層塗液を一括して乾燥して後、焼結を行なって、ガス拡散電極を得てもよい。焼結工程は、（ｄ）第１の微多孔層塗液，第２の微多孔層塗液に含まれる界面活性剤などの有機物を熱処理により除去する工程（熱処理１とする）であっても、（ｅ）第１の微多孔層塗液，第２の微多孔層塗液に含まれる撥水材樹脂や導電性微粒子を結着させるために熱処理を行なう工程（熱処理２とする）のいずれであってもよく、また、工程（ｄ）と工程（ｅ）をまとめて行なうこともできる。なお、「実質的に乾燥させない」とは、昇温された状態の乾燥機などの熱処理機で積極的に乾燥しないという意味であり、ごく短時間（３０秒以内、好ましくは２０秒以内、さらに好ましくは１０秒以内）自然乾燥することは差し支えない。
【００６７】
導電性多孔質基材は、それが長尺に巻かれた巻回体として入手することができるので、本発明における製造工程においては、量産の効率を上げるため、前記工程（ａ）の前に、巻回体から導電性多孔質基材を巻き出す巻き出し工程（Ａ）を配置して、第１の微多孔層塗液を塗布するための導電性多孔質基材が、長尺の導電性多孔質基材をロール状に巻いた巻回体から巻き出す巻き出し工程から供給されるにするとともに、工程（ｃ）の後に、巻き取り機などにより巻き取る巻き取り工程（Ｂ）を配置して、得られたガス拡散電極を巻き取る巻き取り工程を含むようにし、巻き出し工程から巻き取り工程までを連続的に行なう、いわゆるロール  トゥ  ロールでの加工を行うことが望ましい。それにより連続した工程とすることができ、量産性を高めることができる。さらに好ましくは工程（ｃ）の後、工程（Ｂ）の前に、工程（ｄ）ないし（ｅ）を組み込むことである。
【００６８】
本発明のガス拡散電極を製造するに好適な製造装置は、ロール状に巻いた長尺の導電性多孔質基材を巻き出すための巻き出し機、巻き出し機により巻き出された導電性多孔質基材に第１の微多孔層塗液を塗布するための第１の塗工機、第１の微多孔層塗液が塗布され、実質的に乾燥されていない導電性多孔質基材に第２の微多孔層塗液を塗布するための、第１の塗工機が配置された基材面側と同じ面側に配置された第２の塗工機、第１の微多孔層塗液および第２の微多孔層塗液が塗布された導電性多孔質基材を乾燥するための乾燥機、および、得られたガス拡散電極を巻き取る巻き取り機から構成される。
【００６９】
図２および３には、本発明における特に好ましい製造装置が例示してある。
【００７０】
図２に示す製造装置においては、巻き出し機２から長尺の導電性多孔質基材１が巻き出され、ガイドロール３で適宜支持されながら搬送され、第１の塗工機である第１のダイコーター４により、導電性多孔質基材の片面に第１の微多孔層塗液が塗布される。このとき第１の微多孔層塗液は通常、塗液タンク１２から送液ポンプ１３によりダイコーターに供給される。好ましくはフィルター１４によりろ過する。第１のダイコーター４と同じ基材面側に設置された、第２の塗工機である第２のダイコーター５により、第２の微多孔層塗液が第１の微多孔層塗液の塗布面上に塗布された後、一括して乾燥機７で乾燥が行われ、ガス拡散電極は巻き取り機９で巻き取られる。なお、第２の微多孔層塗液も通常、塗液タンク１２から送液ポンプ１３によりダイコーターに供給される。好ましくはフィルター１４によりろ過する。また、図２で示すように、乾燥機７の後に焼結機８を設置してインラインで焼結することが好ましい。また、ダイコーターによる微多孔層塗液の塗布に際しては、バックロール６を用いてもよいし、巻き取りに際しては塗布面保護のため、合い紙の巻き出し機１１から巻き出された合い紙１０を製品と共巻きにしてもよい。
【００７１】
図３に示す製造装置においては、図２における第１のダイコーター４の替わりにコンマコーター４０を設置してある。コンマコーターで塗布する場合には、液ダム４２に塗材を供給しながら基材を搬送させ、ナイフロール４１にて所望の塗布量になるように塗材を掻き取る。
【００７２】
図２あるいは３に示すように、複数の層を基材の上に設ける際にそれらの複数の層の乾燥を一括して行なってしまうことで、乾燥機を簡略化でき、また巻き出しから巻き取りまでの工程を短くできるため、生産性が高く、基材が破断した際にもロスが少なくてすむ。
【００７３】
本発明のガス拡散電極は、触媒層を両面に設けた電解質膜の両側に触媒層とガス拡散電極が接するように圧着し、さらに、セパレータなどの部材を組みこんで単電池を組み立てて燃料電池として使用される。その際、第２の微多孔層が、触媒層と接するように組み立てるとよい。
【実施例】
【００７４】
以下、実施例によって本発明を具体的に説明する。実施例で用いた材料、導電性多孔質基材の作製方法、燃料電池の電池性能評価方法を次に示した。
【００７５】
＜材  料＞
Ａ：導電性多孔質基材
・厚み１００μｍ、空隙率８５％のカーボンペーパーを以下のように調製して得た。
東レ（株）製ポリアクリロニトリル系炭素繊維“トレカ”（登録商標）Ｔ３００−６Ｋ（平均単繊維径：７μｍ、単繊維数：６，０００本）を６ｍｍの長さにカットしアラバラリバー社製広葉樹晒クラフトパルプ（ＬＢＫＰ）クラフトマーケットパルプ（ハードウッド）と共に、水を抄造媒体として連続的に抄造し、さらにポリビニルアルコールの１０質量％水溶液に浸漬し、乾燥する抄紙工程を経て、ロール状に巻き取って、炭素短繊維の目付けが１５ｇ／ｍ２の長尺の炭素繊維紙を得た。炭素繊維紙１００質量部に対して、添加したパルプの量は４０質量部、ポリビニルアルコールの付着量は２０質量部に相当する。
（株）中越黒鉛工業所製鱗片状黒鉛ＢＦ−５Ａ（平均粒子径：５μｍ、アスペクト比：１５）、フェノール樹脂およびメタノール（ナカライテスク（株）製）を２：３：２５の質量比で混合した分散液を用意した。上記炭素繊維紙に、炭素短繊維１００質量部に対してフェノール樹脂が７８質量部である樹脂含浸量になるように、上記分散液を連続的に含浸し、９０℃の温度で３分間乾燥する樹脂含浸工程を経た後、ロール状に巻き取って樹脂含浸炭素繊維紙を得た。フェノール樹脂には、荒川化学工業（株）製レゾール型フェノール樹脂ＫＰ−７４３Ｋと荒川化学工業（株）製ノボラック型フェノール樹脂“タマノル”（登録商標）７５９とを１：１の質量比で混合したものを用いた。このフェノール樹脂（レゾール型フェノール樹脂とノボラック型フェノール樹脂の混合物）の炭化収率は４３％であった。
（株）カワジリ製１００ｔプレスに熱板が互いに平行になるようにセットし、下熱板上にスペーサーを配置して、熱板温度１７０℃、面圧０．８ＭＰａでプレスの開閉を繰り返しながら上下から離型紙で挟み込んだ樹脂含浸炭素繊維紙を間欠的に搬送しつつ、同じ箇所がのべ６分間加熱加圧されるよう圧縮処理した。また、熱板の有効加圧長ＬＰは１２００ｍｍで、間欠的に搬送する際の前駆体繊維シートの送り量ＬＦを１００ｍｍとし、ＬＦ／ＬＰを０．０８とした。すなわち、３０秒の加熱加圧、型開き、炭素繊維の送り（１００ｍｍ）、を繰り返すことによって圧縮処理を行い、ロール状に巻き取った。
圧縮処理をした炭素繊維紙を前駆体繊維シートとして、窒素ガス雰囲気に保たれた、最高温度が２４００℃の加熱炉に導入し、加熱炉内を連続的に走行させながら、約５００℃／分（６５０℃までは４００℃／分、６５０℃を越える温度では５５０℃／分）の昇温速度で焼成する炭化工程を経た後、ロール状に巻き取ってカーボンペーパーを得た。得られたカーボンペーパーは、密度０．２５ｇ／ｃｍ３、空隙率８５％であった。
・炭化後の厚みが１５０μｍとなるように炭素繊維の目付け量、圧縮処理の際のスペーサーの厚みを調整した以外は、厚み１００μｍ、空隙率８５％のカーボンペーパーと同様にして、厚み１５０μｍ、空隙率８５％のカーボンペーパーを得た。
・さらに比較用に炭素繊維の目付け量、圧縮処理の際のスペーサーの厚みを調整し炭化後の厚みが１８０μｍのカーボンペーパーを得た。
Ｂ：アスペクト比が３０〜５０００の範囲内である導電性微粒子
・気相成長炭素繊維“ＶＧＣＦ”（登録商標）（昭和電工（株）製、平均直径：０．１５μｍ、平均繊維長：８μｍ、アスペクト比：５０、線状カーボンの一種）
・気相成長炭素繊維“ＶＧＣＦ−Ｓ”（登録商標）（昭和電工（株）製、平均直径：０．１０μｍ、平均繊維長：１１μｍ、アスペクト比：１１０、線状カーボンの一種）
・多層カーボンナノチューブ（チープ  チューブス社製、平均直径：０．０１５μｍ、平均繊維長：２０μｍ、アスペクト比：１３００、線状カーボンの一種）
・薄片グラファイト“ｘＧｎＰ”（登録商標）グレードＭ（ＸＧ  サイエンス社製、平均粒子径：５μｍ、平均厚さ：０．００６μｍ、アスペクト比：８３０）
Ｃ：アスペクト比が３０〜５０００の範囲内に含まれない導電性微粒子
・アセチレンブラック“デンカブラック”（登録商標）（電気化学工業（株）製、平均粒子径：０．０３５μｍ、アスペクト比：１、カーボンブラックの一種）
Ｄ：撥水材
・“ポリフロン”（登録商標）ＰＴＦＥディスパージョンＤ−２１０Ｃ（ＰＴＦＥ樹脂、ダイキン工業（株）製）
・“ポリフロン”（登録商標）ＦＥＰディスパージョンＮ−１１０（ＰＴＦＥ樹脂、ダイキン工業（株）製）
Ｅ：界面活性剤
・“ＴＲＩＴＯＮ”（登録商標）Ｘ−１００（ナカライテスク（株）製）
【００７６】
＜基材および微多孔層の厚みの測定＞
基材（ガス拡散電極および導電性多孔質基材）の厚みについては、(株)ニコン製デジタル厚み計“デジマイクロ”を用い、基材に０．１５ＭＰａの荷重を加えながら測定を行った。微多孔層の厚みについては、ガス拡散電極の厚みから導電性多孔質基材の厚みを差し引いて測定した。すなわち、第１の微多孔層の厚みについては、第１の微多孔層のみを塗布した基材の厚みと導電性多孔質基材の厚みとの差によって、第１の微多孔層の厚みとした。また、第２の微多孔層の厚みについては、図１に示すように、第１の微多孔層を塗布した導電性多孔質基材の上に第２の微多孔層を塗布する際に、第２の微多孔層が塗布されている部分と第２の微多孔層が塗布されていない部分との差によって、第２の微多孔層の厚みとした。
【００７７】
＜塗液の粘度測定＞
スペクトリス社製ボーリン回転型レオメーターの粘度測定モードにおいて、直径４０ｍｍ、傾き２°の円形コーンプレートを用いプレートの回転数を増加させながら（シェアレートを上昇）応力を測定していく。このとき、シェアレート０．１７（／ｓ）における粘度の値を塗液の粘度とした。
【００７８】
＜空隙率の測定＞
走査型電子顕微鏡として（株）日立製作所製Ｓ−４８００を用い、ガス拡散電極の面直断面から、導電性多孔質基材、第１の微多孔層、第２の微多孔層のそれぞれの領域において、無作為に異なる２０箇所を選び、２００００倍程度で拡大して写真撮影を行い、それぞれの画像で空隙部と非空隙部を２値化して空隙率を計測した平均値を求めた。ガス拡散電極の断面の作製に際しては、（株）日立ハイテクノロジーズ製イオンミリング装置ＩＭ４０００を用いた。
【００７９】
＜細孔径測定＞
導電性多孔質基材、微多孔層の細孔径は、水銀圧入法により、測定圧力６ｋＰａ〜４１４ＭＰａ（細孔径３０ｎｍ〜４００μｍ）の範囲で測定して得られる細孔径分布のピーク径を求めた。なお、近い細孔径領域に複数のピークが現れる場合は、最も高いピークのピーク径を採用した。測定装置としては、島津製作所社製オートポア９５２０を用いた。
【００８０】
導電性多孔質基材に第１の微多孔層、第２の微多孔層を積層したガス拡散電極の各層の細孔径をそれぞれ求めるために、ガス拡散電極の面直断面のＳＥＭ観察により各層構造を確認し、ＳＥＭ像の細孔部分の径を概略求めておき、水銀ポロシメーターによって得られる各層の細孔径ピークと対応付けながら各層の細孔径を決めた。本発明のガス拡散電極の場合には、０．１μ未満の領域に小さいピーク、０．１μｍ以上、１０μｍ未満の領域に比較的ブロードなピーク、１０μｍ以上１００μｍ以下の領域に大きく明確なピークが現れる。
【００８１】
＜表面粗さ測定＞
測定すべきガス拡散電極の微多孔層表面について、（株）キーエンス製レーザー顕微鏡ＶＫ−Ｘ１００を用い、対物レンズ１０倍、カットオフなしで粗さ測定を行い、算術平均粗さＲａを求め、１視野について平均して表面粗さの値とした。
【００８２】
＜導電性多孔質基材の滑落角＞
協和界面科学株式会社製  自動接触角計ＤＭ５０１の滑落角測定モードを用い、試料上に１０μリットルの水滴を滴下し、試料ステージを水平の状態から段階的に傾斜を増していき（１°／秒で傾斜、１秒間停止、これを繰り返す）、水滴が滑落して、測定画面から消え去る角度を滑落角とした。
【００８３】
＜ガス拡散性＞
西華産業製水蒸気ガス水蒸気透過拡散評価装置（ＭＶＤＰ−２００Ｃ）を用い、ガス拡散電極の一方の面側（１次側）に拡散性を測定したいガスを流し、他方の面側（２次側）に窒素ガスを流す。１次側と２次側の差圧を０Ｐａ近傍（０±３Ｐａ）に制御しておき（即ち圧力差によるガスの流れはほとんどなく、分子拡散によってのみガスの移動現象が起こる）、２次側のガス濃度計により、平衡に達したときのガス濃度を測定し、この値（％）をガス拡散性の指標とした。
【００８４】
＜発電性能評価＞
得られたガス拡散電極を、電解質膜・触媒層一体化品（日本ゴア製の電解質膜“ゴアセレクト”（登録商標）に、日本ゴア製触媒層“ＰＲＩＭＥＡ”（登録商標）を両面に形成したもの）の両側に、触媒層と微多孔層が接するように挟み、ホットプレスすることにより、膜電極接合体（ＭＥＡ）を作製した。この膜電極接合体を燃料電池用単セルに組み込み、電池温度４０℃、燃料利用効率を７０％、空気利用効率を４０％、アノード側の水素、カソード側の空気をそれぞれ露点が７５℃、６０℃となるように加湿して発電させ、電流密度を高くしていって発電が停止する電流密度の値（限界電流密度）を耐フラッディング性の指標とした。また、電池温度８０℃で同様に測定を行い、耐ドライアップ性の指標とした。さらに、通常の運転条件（電池温度７０℃）での発電性能も測定した。
【００８５】
（実施例１）
ロール状に巻き取られた厚み１００μｍ、空隙率８５％のカーボンペーパーを図４に示す巻き取り式の搬送装置を用いて、巻き出し機２からカーボンペーパーを巻き出し、ガイドロール３を渡して搬送しながら、フッ素樹脂濃度を２質量％になるように水に分散した撥水材ディスパージョンを満たした浸漬槽１５に浸漬して撥水処理を行い、１００℃に設定した乾燥機７で乾燥して巻き取り機９で巻き取って、撥水処理した導電性多孔質基材を得た。撥水材ディスパージョンとして、ＦＥＰディスパージョン  ＮＤ−１１０を水でＦＥＰが２質量％濃度になるように薄めたものを用いた。この基材の焼結後の滑落角は３４°であった。
【００８６】
次に、図２に概略を示すように、巻き出し機２、ガイドロール３、バックロール６、合い紙巻き出し機１１、巻き取り機９を備えた搬送装置に２基のダイコーター（４，５）、乾燥機７および焼結機８を備えた巻き取り式の連続コーターを用意した。
【００８７】
前記撥水処理した導電性多孔質基材として、厚み１００μｍ、空隙率８５％、幅約４００ｍｍのカーボンペーパーを４００ｍロール状に巻いた原反を巻き出し機２にセットした。
【００８８】
巻き出し部、巻き取り部、コーター部に設置された駆動ロールにより原反を搬送した。まず、第１のダイコーター４を用いて第１の微多孔層塗液を塗布した後、連続して第２のダイコーター５により第２の微多孔層塗液を塗布し、乾燥機７において１００℃の熱風により水分を乾燥、さらに温度を３５０℃に設定した焼結機８において、焼結を行なった後、巻き取り機９にて巻き取った。
【００８９】
なお、微多孔層塗液は以下のように調製した。
第１の微多孔層塗液：
気相成長炭素繊維“ＶＧＣＦ”（登録商標）７質量部、ＦＥＰディスパージョン（“ポリフロン”（登録商標）ＮＤ−１１０）２．５質量部、界面活性剤（“ＴＲＩＴＯＮ”（登録商標）Ｘ−１００）１５質量部、精製水  ８０．５質量部をプラネタリーミキサーで混練し、塗液を調製した。この時の塗液粘度は、６Ｐａ・ｓであった。
第２の微多孔層塗液：
アセチレンブラック“デンカブラック”（登録商標）７．７質量部、ＦＥＰディスパージョン（“ポリフロン”（登録商標）ＮＤ−１１０）２．５質量部、界面活性剤（“ＴＲＩＴＯＮ”（登録商標）  Ｘ−１００）５質量部、精製水  ７５．８質量部をプラネタリーミキサーで混練し、塗液を調製した。プラネタリーミキサーでの混練時間は第１の微多孔層塗液の場合の２倍の時間をかけ、導電性微粒子の分散度を上げた。この時の塗液粘度は、３．６Ｐａ・ｓであった。
【００９０】
第１の微多孔層塗液の塗布にあたっては、焼結後の微多孔層の目付け量が１３ｇ／ｍ２となるように調整した。このとき、第１の微多孔層の厚みは２５μｍであった。さらに、第２の微多孔層塗液の塗布にあたっては、第２の微多孔層の厚みが５μｍとなるよう調製した。
【００９１】
また、上記のように調製したガス拡散電極を、触媒層を両面に設けた電解質膜の両側に、微多孔層と触媒層が接するように熱圧着し、燃料電池の単セルに組み込み、４０℃と７０℃の温度で発電性能（限界電流密度）評価を行った。
【００９２】
（実施例２）
実施例１において、導電性多孔質基材として空隙率８５％、厚み１５０μｍのカーボンペーパーを用いた以外は全て、実施例１と同様にしてガス拡散電極を得た。このガス拡散電極を実施例１と同様に燃料電池用単セルに組み込み、発電性能評価を行なった。
【００９３】
（比較例１）
実施例１において、導電性多孔質基材として空隙率８５％、厚み１８０μｍのカーボンペーパーを用いた以外は全て、実施例１と同様にしてガス拡散電極を得た。このガス拡散電極を実施例１と同様に燃料電池用単セルに組み込み、発電性能評価を行なった。
【００９４】
（実施例３）
実施例１において、第２の微多孔層塗液を、次のものに変更し、さらに、第２の微多孔層塗液の塗布にあたっては、第２の微多孔層の厚みが０．８μｍとなるよう調製した以外は全て、実施例１と同様にして、ガス拡散電極を得た。このガス拡散電極を実施例１と同様に燃料電池用単セルに組み込み、発電性能評価を行なった。
第２の微多孔層塗液：
“デンカブラック”（登録商標）７．７質量部、ＦＥＰディスパージョン（“ポリフロン”（登録商標）ＮＤ−１１０）２．５質量部、界面活性剤（“ＴＲＩＴＯＮ”（登録商標）Ｘ−１００）２質量部、精製水  ７５．８質量部とし、プラネタリーミキサーで混練時間を第１の微多孔層の塗液の場合の３倍の時間をかけて、導電性微粒子の分散度を上げた。この時の塗液粘度は、０．９Ｐａ・ｓであった。
【００９５】
（実施例４）
図２の装置において、実施例１で得た、撥水処理した導電性多孔質基材（厚み１００μｍ、空隙率８５％、幅約４００ｍｍのカーボンペーパーを４００ｍロール状に巻いた原反）を巻き出し機２にセットした。
【００９６】
巻き出し部、巻き取り部、コーター部に設置された駆動ロールにより原反を搬送した。まず、第１のダイコーター４を用いて第１の微多孔層塗液を塗布した後、乾燥機７において１００℃の熱風により水分を乾燥したのち、一旦巻き取り機にて巻き取った。この第１の微多孔層塗液が塗布された基材を再び巻き出し機２にセットしなおし、第２の微多孔層塗液を第２のダイコーター５によって塗布し、乾燥機７において１００℃の熱風により水分を乾燥、さらに温度を３５０℃に設定した焼結機において、焼結を行なった後、巻き取り機９にて巻き取った。これ以外は全て、実施例３と同様にして、ガス拡散電極を得た。このガス拡散電極を実施例１と同様に燃料電池用単セルに組み込み、発電性能評価を行なった。
【００９７】
実施例４においては、第１の微多孔層塗液を乾燥させたことにより、第１の微多孔層の表面がカーボンペーパーの表面の凹凸をトレースしている状態で薄膜の第２の微多孔層塗液が塗布されたため、第２の微多孔層の膜厚がバラツキ、第１の微多孔層の凹凸の凸部においては第２の微多孔層にほとんど覆われない部分もあった。このことにより、水蒸気のバリアー効果は局所的に薄れ、高温（８０℃）での発電評価において、ドライアップが発生し発電性能が若干低下したものと考えられる。
【００９８】
（比較例２）
実施例１において、第１の微多孔層の厚みを５０μｍ、第２の微多孔層の厚みを１０μｍ、微多孔層総厚みを６０μｍとなるよう塗液の塗布量を変更した以外は全て、実施例１と同様にしてガス拡散電極を得た。このガス拡散電極を実施例１と同様に燃料電池用単セルに組み込み、発電性能評価を行なった。
【００９９】
（比較例３）
実施例１において、第２の微多孔層の厚みを１０μｍ、微多孔層総厚みを３５μｍとなるよう塗液の塗布量を変更した以外は全て、実施例１と同様にしてガス拡散電極を得た。このガス拡散電極を実施例１と同様に燃料電池用単セルに組み込み、発電性能評価を行なった。
【０１００】
（比較例４）
実施例１において、第１の微多孔層の厚みを３０μｍとなるよう塗液の塗布量を変更し、第２の微多孔層を塗布しなかったこと以外は全て実施例１と同様にしてガス拡散電極を得た。このガス拡散電極を実施例１と同様に燃料電池用単セルに組み込み、発電性能評価を行なった。
【０１０１】
（比較例５）
実施例１において、基材の撥水処理に用いる撥水材ディスパージョンを、ＰＴＦＥディスパージョン（“ポリフロン”（登録商標）Ｄ−２１０Ｃ）を水でＰＴＦＥが０．１質量％濃度になるように薄めたものに変更した以外は全て、実施例１と同様にしてガス拡散電極を得た。この基材の滑落角は９０°以上であった。このガス拡散電極を実施例１と同様に燃料電池用単セルに組み込み、発電性能評価を行なった。
【０１０２】
（比較例６）
実施例１において、第２の微多孔層塗液を第１の微多孔層塗液として用いたものと同じ塗液に変更したこと以外は実施例１と同様にしてガス拡散電極を得た。このガス拡散電極を実施例１と同様に燃料電池用単セルに組み込み、発電性能評価を行なった。
【０１０３】
（実施例５）
図３に示す装置を用い、実施例１において、第１の微多孔層塗液の塗布をダイコーターに替えてコンマコーター４０を用いて行なった以外は、実施例１と同様にしてガス拡散電極を得た。このガス拡散電極を実施例１と同様に燃料電池用単セルに組み込み、発電性能評価を行なった。
【０１０４】
（実施例６）
実施例５において、コンマコーター４０で第１の微多孔層塗液を塗布したあと、第２の微多孔層塗液は塗布せずに乾燥を行い（焼結せずに）巻き取り、再び巻き出し機に基材をセットして、コンマコーターの液ダム４２の塗布液を第２の微多孔層塗液に変更し、コンマコーター４０によって第２の微多孔層塗液を塗布し、乾燥および焼結を行い、最後に巻き取った以外は実施例５と同様にしてガス拡散電極を得た。このガス拡散電極を実施例１と同様に燃料電池用単セルに組み込み、発電性能評価を行なった。
【０１０５】
実施例５、６においては、図３における液ダム４２に第１の微多孔層用の塗布液を満たして塗布を行なったが、カーボンペーパー内部への塗布液の滲み込みがやや多く（厚みを２５μｍとするのにダイコートに比べ目付けを増やさなければならなかった）、カーボンペーパー内部でのガス拡散性がやや損なわれ、発電性能は低温（４０℃）および中温（７０℃）でやや低下が見られた。しかし、微多孔層表面の平滑性（表面粗さＲａ）はダイコート塗布品よりも小さく、平滑にすることができた。
【０１０６】
表１に各実施例、比較例における主要条件および発電性能評価の結果を示す。本発明の製造方法により作成したガス拡散電極を用いた燃料電池は、従来技術により作成したものに比べ、いずれも発電性能が良いことが分かる。なお、表中、Ｗ／Ｗは、ＷＥＴ  ＯＮ  ＷＥＴ（塗膜を乾燥させずに上に別の塗材を積層すること）を、Ｗ／ＤはＷＥＴ  ＯＮ  ＤＲＹ（塗膜を乾燥させたあとに上に別の塗材を積層すること）を意味する。
【０１０７】
【表１】
0006357923.tif 000002
【符号の説明】
【０１０８】
１  導電性多孔質基材
２  巻き出し機
３  ガイドロール（非駆動）
４  第１のダイコーター
５  第２のダイコーター
６  バックロール
７  乾燥機
８  焼結機
９  巻き取り機（駆動）
１０  合い紙
１１  巻き出し機（合い紙用）
１２  塗液タンク
１３  送液ポンプ
１４  フィルター
１５  浸漬槽
４０  コンマコーター
４１  ナイフロール
４２  液ダム
２０１  第１の微多孔層
２０２  第２の微多孔層
【図１】
0006357923.tif 000003
【図２】
0006357923.tif 000004
【図３】
0006357923.tif 000005
【図４】
0006357923.tif 000006